Brevet FR2601371A1 — publié le 19880115

Procédé de traitement du collagène notamment, d'en faciliter la réticulation et obtenu par application dudit procédé. en vue, collagène La présente invention a trait à un procédé de traitement du collage.e en vue, notamment, d'en faciliter la réticulation, et permettant d'obtenir un collagène réticulé à la stabilité et aux caractéristiques mécaniques améliorées. Le collagène dans ses utilisations médicales et biomédicales doit répondre à des exigences mécaniques, physico-chimiques et biologiques très rigoureuses. Une des limitations à l'utilisation du 10 collagène réside dans sa résistance à la biodégradabilité souvent insuffisante et dans ses caractéristiques mécaniques faibles qui en rendent la manipulation difficile. La biodégradabilité du collagène dépend essentiellement du degré de réticulation et de la façon dont 15 la réticulation est réalisée. Elle peut varier de quelques jours pour un collagène non tanné à plusieurs mois pour un collagène fortement réticulé. Cette réticulation permet d'introduire un certain nombre de liaisons croisées intraet inter-chaînes, afin de diminuer la solubilité du collagène. La réticulation du collagène peut être réalisée soit par voie chimique à l'aide d'agents tannants tels que le glutaraldéhyde ou le formaldéhyde, ou encore le diisocyanate, soit par des agents physiques tels que les 10 radiations gamma, bêta ou ultraviolettes. Mais cette dernière méthode est lourde et parfois difficile à mettre en oeuvre et outre les réticulations, elle provoque aussi des coupures. Le traitement par le glutaraldéhyde, qui est 15 le traitement le plus souvent utilisé pour réticuler le collagène et qui consiste à immerger dans une solution de glutaraldéhyde des poudres, des films, des gels ou des solutions plus ou moins concentrées, présente un certain nombre d'inconvénients dans certaines applications. L'introduction 20 de glutaraldéhyde dans une structure collagénique aqueuse (gel ou éponge) conduit à la formation de polymères de glutaraldéhyde de très haut poids moléculaire qui sont difficiles à éliminer par simple lavage et peuvent s'hydrolyser et entraîner un relargage de glutaraldéhyde ou subsister in 25 situ et se trouver libérés après disparition de la partie collagénique. On a également déjà réticulé du collagène traité par une oxydase spécifique mais un tel traitement est onéreux et particulièrement délicat et ne peut être mené que 30 dans des conditions très particulières (difficulté d'éliminer la lysyl oxydase en fin de traitement). La présente invention vise à remédier aux inconvénients précités, en proposant un procédé de traitement du collagène permettant de réticuler dans la masse et, 35 de façon homogène, le collagène sans addition covalente de réactifs chimiques. L'un des buts de l'invention est de fournir des gels de collagène réticulés de façon homogène et de grande stabilité. Un autre but de l'invention est de fournir un 5 procédé beaucoup plus souple de réticulation du collagène permettant, dans un premier temps, d'introduire une oxydation ménagée du collagène sans déclencher une réticulation importante (en jouant sur le pH: gamme plus acide) et, dans un deuxième temps, à volonté par neutralisation ou alcalini10 sation du pH, de déclencher une réticulation des molécules de collagène. Un autre but de l'invention est de fournir des poudres ou des films de collagène présentant une stabilité et des caractéristiques, notamment d'insolubilité, 15 améliorées, même à pH acide. Un autre but encore de l'invention est de fournir des poudres ou des films présentant, en surface, des groupements réactifs permettant le couplage du collagène avec des molécules biologiquement actives. Le procédé de traitement du collagène conforme à l'invention est caractérisé en ce qu'il consiste à soumettre le collagène à une oxydation ménagée par traitement par une soluỉon d'acide periodique ou de periodate, notamment de sodium. Le traitement par le periodate peut être effectué, soit sur des solutions de collagène, soit sur des gels déjà constitués, soit encore sur des films ou des poudres. Lorsque le traitement par le periodate est 30 effectué sur des solutions collagéniques en vue de la préparation de gels, on ajoute à la solution de collagène dont la concentration en collagène est généralement comprise entre 0,1 % et 20 %, une solution d'acide periodique ou d'un sel correspondant, notamment de periodate de sodium, jusqu'à 35 l'obtention d'une concentration de 0,1 M à 0,0001 M, le pH, qui peut être compris entre 2 et 8, étant avantageusement 260137 1 acide dans un premier temps, puis neutre ou alcalin dans un deuxième temps, ce qui conduit rapidement à la formation d'un gel insoluble dans une très large gamme de pH, y compris à pH acide, o avant ce traitement le collagène était soluble. Les groupements aldéhydiques en excès formés sur la molécule du collagène sont neutralisés, par exemple par une solution de glycocolle, d'éthanolamine et/ou d'hydroborure de sodium, ou utilisés pour le couplage de 10 protéines, fibronectine, facteurs de croissance, glycosaminoglycanes, enzymes, agents bactéricides ou bactériostatiques, antibiotiques ou tout autre produit autorisant une meilleure biocompatibilité et une plus grande résistance à la biodégradation. Le traitement par le periodate peut être éventuellement complété par un tannage de surface, soit par une solution de NaI04, soit par une solution de di- ou polyaldéhyde-. Un tannage de surface est obtenu dans un 20 deuxième temps, si nécessaire, en traitant le gel de collagène par une solution d'acide periodique ou de periodate de sodium ou par une solution de di- ou polyaldéhyde dont la concentration est comprise entre 0,1 et 0, 001 M et en amenant simultanément ou dans un deuxième 25 temps le pH à une valeur comprise entre 5 et 8 pour favoriser la réticulation des chaines de collagène Les solutions collagéniques traitées par l'acide periodique ou ses sels peuvent être utilisées pour préparer, par des procédés connus en soi, des fibres, des 30 poudres, des billes ou des films etc... dont les caractéristiques mécaniques seront améliorées et auxquels pourront être associées des molécules biologiquement actives. Comme indiqué-précédemment, le traitement par 35 l'acide periodique ou ses sels peut être également effectué sur des gels déjà constitués en vue de leur assurer une meilleure stabilité. Il faut, à ce propos, noter que l'acide periodique ou ses sels, grâce à leur petite taille, moléculaire diffusent facilement à l'intérieur d'un gel et assurent une réticulation homogène. Le gel est traité par une solution d'acide periodique ou de ses sels dont la concentration est avantageusement comprise entre 10-1 et 10-4 M, à un pH supérieur à 5 choisi de manière à éviter une redissolution 10 du gel avant la réaction, pendant 3 à 20 heures, à la température ambiante. Il est également possible d'effectuer le traitement conforme à l'invention sur des films ou des poudres afin de leur assurer une plus grande stabilité ou de 15 créer en surface des groupements réactifs pour un couplage ultérieur. Ces films ou poudres de collagène sont traités par une solution d'acide periodique ou de ses sels dont la concentration est comprise entre 0,1 et 0,0001 M 20 dans des conditions de pH o le film ou le matériau reste insoluble avant une deuxième étape de pH 5 à 8 qui favorise la réticulation conduisant à une insolubilisation renforcée. D'une façon générale, on aura avantageusement recours au traitement conforme à l'invention chaque fois que 25 l'on voudra améliorer la stabilité et les caractéristiques mécaniques d'un collagène réticulé et/ou associer le collagène avec une molécule biologiquement active. D'autres avantages et particularités de l'invention apparaitront à la lecture des exemples suivants 30 qui illustrent divers modes de réalisation de l'invention. L'exemple 1 illustre la préparation d'un implant ou d'une lentille à partir d'une solution de collagène, le traitement par le periodate étant effectué dans cet exemple sur un gel déjà constitué. L'exemple 2 illustre la préparation d'un implant ou d'une lentille à partir d'une solution de collagène, le traitement par l'acide periodique étant effectué sur la solution de collagène. Les exemples 3 et 4 illustrent la préparation d'un implant ou d'une lentille à partir d'une solution de 5 collagène, o le traitement de la solution de collagène par le periodate est complété par un tannage en surface par une solution de periodate de sodium ou de glutaraldéhyde. Les exemples 5 et 6 se rapportent à la préparation d'un gel insoluble de collagène à partir d'une 10 solution de collagène préalablement traitée par le periodate. L'exemple 7 se rapporte à la préparation d'un gel insoluble de collagène associé à une molécule biologiquement active (fibronectine). Les exemples 8 à 10 décrivent la préparation de fibres insolubles de collagène à partir de solutions de collagène traitées par le periodate, associées à une molécule biologiquement active (fibronectine). L'exemple 11 est relatif à la préparation 20 d'une poudre insoluble à partir d'une solution de collagène traitée par le periodate. L'exemple 12 se rapporte à la préparation d'une poudre insoluble de collagène à partir d'une solution traitée par le periodate et à laquelle est associée une 25 molécule biologiquement active (fibronectine ou glycosaminoglycane). L'exemple 13 décrit la préparation d'un film insoluble de collagène à partir d'une solution de collagène traitée par le periodate. L'exemple 14 illustre la préparation de billes insolubles de collagène à partir d'une solution de collagène traitée par le periodate. Les exemples 15 et 16 se rapportent à la préparation de gels, de films, de fibres ou de billes inso35 lubles à partir d'une solution de collagène traitée par le periodate, et associés à une molécule biologiquement active (glycosaminoglycane). L'exemple 17 illustre la mise en oeuvre du traitement par le periodate sur une poudre de collagène. EXEMPLE 1 Une solution acide de collagène humain placentaire enrichie en type IV à 15 % en eau distillée est préparée par le procédé suivant: 300 kg de placenta sont broyés sous forme congelée pour donner des morceaux de quelques cm3. Le broyat 10 est ensuite mélangé à 300 1 de solution aqueuse contenant 8 % d'éthanol, 6 g/l de NaCl et 10 kg de cellulose. Après agitation à 10'C, l'ensemble est soumis à une opération de pressage avec un pressoir MABILLE pour séparer le sang du tissu placentaire. On obtient 102 kg de tissu 15 placentaire contenant 65 % d'eau. Le tissu extrait du pressoir est agité dans 500 1 de citrate de sodium à 0,05 M pH 7,2 pendant 30 minutes à 10'C puis soumis au pressage pour éliminer la solution de lavage et récupérer le tissu. Un second lavage 20 est effectué avec 500 1 de citrate de sodium à 0,05 M pH 7,2 additionné de 30 g/l de NaCl. Un troisième lavage est effectué avec 500 1 de citrate de sodium à 0,05 M pH 7,2. Le tissu ainsi lavé E pH neutre est ensuite soumis à trois séquences successives de lavage à pH acide et à 10'C: 25 - par 500 1 d'acide citrique 0,05 M et à pH final ajusté à 2,8 par addition de HC1 2N; l'agitation est de 30 minutes avant l'opération de pressage; - par 500 1 d'acide formique 0,5 M pendant 15 h; - par 500 1 d'acide citrique 0,05 M additionné de 30 NaCl 20 g/l pendant 30 mn. Le tissu placentaire ainsi lavé à pH acide a un aspect blanc qui témoigne d'une bonne élimination des pigments rouges du sang placentaire initial. Le poids obtenu est de 82 kg. Il est soumis à une digestion enzymatique par la pepsine dans 500 1 d'acide citrique 0,05 M pH 2,8 contenant 300 g de pepsine, pendant 15 h à 10'C. La suspension est alors diluée par addition de 500 1 d'eau à 10'C. Le pH est ajusté à 7,5 par addition de NaOH 4N, pour dénaturer la pepsine et en supprimer l'action protéasique. Après 15 h 5 d'attente à 10'C, le résidu tissulaire qui contient l'essentiel des collagènes I et III non solubilisés est séparé par une centrifugeuse en continu (Westfalia KG 10006). Le poids de ce résidu est de 103 kg; il peut être soumis à une deuxième digestion enzymatique identique à la 10 première, suivie de l'extraction et de la séparation de chacun des collagènes I et III selon des procédés décrits dans la littérature. Le surnageant correspondant à la première digestion enzymatique contient l'essentiel des collagènes et 15 autres macromolécules solubles à pH neutre après l'action de la pepsine. Il contient en particulier du collagène de type IV. Le pH du surnageant est ajusté à 5 avec HCl 2N et, après 15 h d'attente à 10C, le précipité formé est 20 éliminé par centrifugation en contenu sur centrifugeuse "Bactofuge' Alfa Laval. Le surnageant recueilli, qui est très limpide, est ajusté à pH 7,5 par addition de NaOH 4N et à une concentration finale de 1,2 M en NaCl. Après 15 h à 16'C, le25 précipité de collagène formé est récpéré par centrifugation en continu sur centrifugeuse "Bactofuge". Le précipité de 13 kg est ensuite dissous dans 600 1 d'HCl 0,01 N puis le pH est ajusté à 7,5 par addition de NaOH 4N. Le précipité formé après 15 h d'attente 30 à 4'C est éliminé sur centrifugeuse "Bactofuge" (poids obtenu 10 kg). Le surnageant limpide est acidifié à pH 2,8 avec HCl 2N et additionné de NaCl jusqu'à une concentration finale de 0,6 M à 4C. Après 15 h, le précipité de collagène est recueilli sur centrifugeuse "Bactofuge". Le précipité dont le poids est de 6,5 kg a un aspect fluide. Il est additionné lentement de 7 1 d'acétone, ce qui entraîne la formation de fibres de collagène que l'on récupère par filtration sur tamis. Le lavage de ces fibres par plusieurs traitement à 5 l'acétone permet, après séchage sous courant d'air tiède et stérile, d'obtenir 180 g de fibres sèches du produit final. La dissolution dans de l'eau de ces fibres de collagène donne une solution acide. Cette solution, amenée à 15 % en eau 10 distillée, est chauffée à 45 60'C pendant 30 minutes. La solution parfaitement homogène et fluide est filtrée sur des membranes de porosité comprise entre 0,8 et 8 microns à cette même température et coulée dans un moule préalablement chauffé à 4560'C pour une mise sous forme de lentilles ou 15 d'implants ophtalmiques. L'ensemble est aussitôt refroidi à + 4'C durant 15 heures. Après démoulage, la lentille ou l'implant sont mis dans une solution de periodate de sodium 0,01 M à pH 7,5 pendant 15 heures à température ambiante. Ensuite, la lentille ou l'implant sont transférés dans un 20 tampon glycocolle 20 g/l pH 7,5 ou éthanolamine 0,05 M et/ou dans une solution d'hydroborure de sodium 0,02 M pendant 3 heures à température ambiante. Les implants ou lentilles obtenus sont parfaitement transparents, très souples et très hydrophiles et 25 se révèlent d'une maniabilité plus facile, étant plus solides mécaniquement et d'une très bonne stabilité, résistant à un traitement thermique à 95C pendant 1 heure dans un tampon à pH neutre, alors qu'un implant ou une lentille non traités au periodate de sodium sont très rapide30 ment hydrolysés. EXEMPLE 2 Dans une solution acide de collagène parfaitement homogène et fluide à 15 % de l'exemple 1, on ajoute une solution d'acide periodique jusqu'à une concen35 tration finale de 0,0001 M. Après homogénéisation et élimination des bulles, la solution est coulée dans un moule préalablement chauffé à 45-60'C. L'ensemble est aussitôt refroidi à + 4C durant 15 heures. Lors du démoulage, la lentille ou l'implant sont mis à tremper dans un tampon phosphate 0,01 M pH 7,5 5 NaCl 10 g/1 durant 15 heures puis dans un tampon glycocolle 20 g/l pH 7,5 ou éthanolamine 0,05 M et/ou une solution d'hydroborure de sodium 0,02 M pendant 3 heures à température ambiante. La lentille ou l'implant présentent les mêmes 10 caractéristiques que celles décrites dans l'exemple 1. EXEMPLE 3 La lentille ou l'implant préparés suivant l'exemple 2 sont, lors du démoulage, mis à tremper dans une solution de periodate de sodium 0,01 M pH 7,5 pendant 15 15 heures à température ambiante, puis dans un tampon glycocolle 20 g/l NaCl 10 g/l pH 7,5 ou éthanolamine 0,05 M et/ou une solution d'hydroborure de sodium 0,02 M pendant 3 heures à température ambiante. La lentille ou l'implant présentent les mêmes 20 caractéristiques que celles décrites dans l'exemple 1. EXEMPLE 4 La lentille ou l'implant préparés suivant l'exemple 2 sont, lors du démoulage, mis à tremper dans une solution de glutaraldéhyde à 0,2 % pH 7, 5 pendant 15 heures 25 à température ambiante, puis dans un tampon glycocolle 20 g/l NaCl 10 g/l pH 7,5 ou éthanolamine 0,05 M et/ou une solution d'hydroborure de sodium 0,02 M pendant 3 heures à température ambiante. EXEMPLE 5 Une solution de collagène humain (type III, I ou IV) ou de collagène acide bovin (type I) à 0,2 % en eau distillée est traitée au periodate de sodium 0,001 M pendant 2 heures à température ambiante. La solution est ensuite dialysée contre de l'acide chlorhydrique 0,01 N durant 20 35 heures. Le pH de la solution est alors ajusté à 7,5 1 1 par addition de NaOH, 0,1 N; après 10 mn à température ambiante, on a formation d'un gel qui, après lavage par des tampons glycocolle ou éthanolamine et équilibrage avec un milieu de culture, peut être utilisé pour la culture cellu5 laire ou comme produit de comblement de plaie. On obtient ainsi à température ambiante des gels très stables résistant à des pH extrêmes (HC1 0,01 N) et très maniables. Ces gels sont obtenus aussi bien avec des collagènes acidosolubles ou solubilisés par traitement enzy10 matique ou alcalin, avec ou sans télopeptides. EXEMPLE 6 Un mélange volume à volume de collagène oxydé suivant l'exemple 5 et de collagène normal à 0,6 % en eau distillée dont le pH est ajusté à 7,5 avec NaOH 0,1, N se 15 prend en gel en 10 mn à température ambiante. EXEMPLE 7 Un mélange de: 1 volume de collagène oxydé suivant l'exemple 5, 1 volume de collagène normal à 0,6 % en eau distillée, 20. 0,2 volume de fibronectine plasmatique à 10 g/l se prend en gel en 10 mn à température ambiante et à pH neutre. Les proportions des différents réactifs peuvent être largement modifiées r inclure plus de fibronectine si nécessaire. EXEMPLE 8 Une solution de collagène oxydée suivant l'exemple 5 est versée sous agitation dans un tampon phosphate 0,04 M pH 7,2 à 37'C. Il se forme aussitôt des fibrilles de collagène. Après 2 heures, ces fibrilles sont 30 lavées en tampon glycocolle ou éthanolamine et/ou avec une solution d'hydroborure de sodium 0,02 M pendant 3 heures à température ambiante. Ces fibrilles très stables ne se redissolvent pas en milieu acide et peuvent être utilisées comme produit 35 de comblement pour les plaies ou pour l'adsorption de protéines (fibronectine, etc..). EXEMPLE 9 Les mélanges des exemples 6 et 7 sont versés sous agitation dans un tampon phosphate 0,04 M pH 7,5 à 37'C. Il se forme aussitôt des fibrilles de collagène. Après 5 2 heures, ces fibrilles sont lavées en tampon glycocolle ou éthanolamine et/ou avec une solution d'hydroborure de sodium 0,02 M pendant 3 h à température ambiante. EXEMPLE 10 Une solution de collagène oxydé suivant 10 l'exemple 5 est versée dans une solution de fibronectine plasmatique à 0,01 g/l en tampon phosphate 0, 04 M pH 7,5. Il se forme aussitôt des fibrilles de collagène englobant la fibronectine plasmatique. EXEMPLE 11 Une solution de collagène oxydé suivant l'exemple 5 est ajustée à pH 3 puis additionnée d'une solution de chlorure de sodium jusqu'à 1 M final. Après 15 heures, on récupère par centrifugation un précipité qui, après déshydratation par l'acétone 100 %, séchage sous 20 courant d'air et broyage, donne une poudre de collagène insoluble possédant des groupements réactifs en vue d'un couplage ultérieur ou utilisable comme produit de comblement osseux. EXEMPLE 12 Une solution de collagène oxydé suivant l'exemple 5 est ajustée à pH 4 puis additionnée rapidement de fibronectine plasmatique 0,01 g/l et/ou de glycosaminoglycane 0,1 %. Après 2 heures de contact, on ajoute une solution de chlorure de sodium 1 M final. Après 15 heures, 30 on récupère par centrifugation un précipité très -solide pouvant être utilisé pour la réparation de lésions tissulaires. EXEMPLE 13 La solution de collagène oxydé suivant 35 l'exemple 5 ou le mélange mis en oeuvre dans l'exemple 6 sont additionnés de glycérine 1,5 % en final puis coulés sur un support hydrophobe. Après séchage à température ambiante sous flux d'air stérile, on obtient un film. Après traitement de 30 minutes dans l'alcool 95 puis déshydratation dans un bain d'acétone 100 %, on obtient un film insoluble dont 5 la souplesse, l'épaisseur et la résistance peuvent varier en fonction de la concentration en collagène et en glycérine. EXEMPLE 14 La solution de collagène oxydé suivant l'exemple 5 ou le mélange mis en oeuvre dans l'exemple 6 10 sont déposés goutte à goutte sur un mélange de 9 volumes d'acétone et 1 volume de NaOH 0,1 N. Chaque gouttelette se gélifie immédiatement et conserve définitivement sa forme sphérique. La suspension obtenue est ensuite lavée par une solution stérile physiologique pour éliminer l'acétone et 15 neutraliser le pH de manière définitive. Les billes ainsi obtenues peuvent être utilisées en culture cellulaire. On peut, bien entendu, utiliser d'autres procédés pour réaliser de grandes quantités de microbilles 20 de collagène. En particulier, on peut utiliser tous les procédés connus pour préparer des émulsions de microgouttelettes. EXEMrLE 15 1 volume de collagène oxydé suivant l'exemple 5, 25. 1 volume de glycosaminoglycane à 0,1 % (acide chondroitine 6 sulfate ou chondroitine 4 sulfate, Heparan sulfate, Dermatan Sulfate, acide hyaluronique) dont le pH est ajusté à 7,5 avec NaOH 0,1 N permettent de réaliser des gels, des fibres ou des billes. 30 EXEMPLE 16 Une solution de collagène oxydé à 0,5 % est mélangée volume à volume avec une solution de glycosaminoglycane à 0,2 %, le pH ajusté à 7,5 et le mélange aussitôt coulé dans un moule de manière à avoir une épaisseur 35 d'environ 1 cm. Après 2 heures à température ambiante, le plateau est congelé et lyophilisé. On obtient des compresses plus résistantes à la biodégradation et utilisables comme produit de comblement. EXEMPLE 17 Un précipité salin de collagène, après 5 déshydratation à l'acétone, séchage sous courant d'air et broyage, donne une poudre. Cette dernière est reprise à 0,2 % dans une solution de NaIO4 0,001 M en alcool 95. Apres 2 heures de contact sous agitation à température ambiante, la poudre est 10 lavée sur toile Nylon en alcool 95 puis acétone 100 % avant séchage sous courant d'air et broyage. Ces poudres devenues insolubles réagissent au réactif de Schiff. La poudre de collagène sans télopeptide (Trillagène de SADUC) reste soluble dans l'eau et se gélifie 15 dès que le pH de la solution est ajusté à 7,5. Ces poudres ainsi obtenues et la poudre obtenue dans l'exemple 11, qui sont insolubles, sont mélangées avec un collagène non oxydé et/ou des glycosaminoglycanes et/ou des antibiotiques pour former une pâte homogène 20 utilisable comme produit de comblement osseux. REVENDICATIONS 1. Procédé de traitement du collagène, en vue, notamment, d'en faciliter la réticulation, et permettant d'obtenir un collagène réticulé à la stabilité et aux 5 caractéristiques mécaniques améliorées, caractérisé en ce qu'il consiste à soumettre le collagène à une oxydation ménagée, par traitement par une solution d'acide periodique ou de periodate, notamment de sodium. 2. Procédé selon la revendication 1, 10 caractérisé en ce qu'il est effectué sur une solution de collagène. 3. Procédé selon la revendication 1, caractérisé en ce qu'il est effectué sur un gel de collagène déjà constitué. 4. Procédé selon la revendication 1, caractérisé en ce qu'il est effectué sur un collagène mis sous forme de poudres ou de films. 5. Procédé selon les revendications 1 et 2, caractérisé en ce que, lorsqu'il est appliqué à la 20 préparation d'un gel, on ajoute à la solution de collagène une solution de periodate de sodium jusqu'à l'obtention d'une concentration de 10-1 à 10-4 M, le pH étant compris entre 2 et 8. 6. Procédé selon la revendication 5, 25 caractérisé en ce qu'on effectue un traitement en deux temps, le premier temps s'effectuant à pH acide et le second à pH neutre ou alcalin. 7. Procédé selon les revendications I et 3, caractérisé en ce que l'on traite le gel déjà constitué par 30 une solution de periodate de sodium à une concentration comprise entre 10-1 et 10-4 M, à un pH compris, au moins dans un deuxième temps, entre 5 et 8, pendant 3 à 20 heures, à la température ambiante. 8. Procédé selon les revendications 1 et 4, 35 caractérisé en ce que l'on traite les poudres ou les films de collagène par une solution de periodate de sodium à une !6 concentration comprise entre 101 et 104 M, à un pH compris entre 5 et 8 pendant 3 à 20 heures, à la température ambiante. 9. Procédé selon l'une quelconque des reven5 dications précédentes, caractérisé en ce qu'il est éventuellement suivi d'une étape de lavage ou de neutralisation. 10. Procédé selon la revendication 9, caractérisé en ce que le lavage est effectué par une solution de glycocolle. 11. Procédé selon la revendication 9, caractérisé en ce que le lavage est effectué par une solution d'éthanolamine. 12. Procédé selon la revendication 9, caractérisé en ce que le lavage est effectué par une solu15 tion d'hydroborure de sodium. 13. Procédé selon l'une quelconque des revendications 1, 2, 5 et 9 à 12, caractérisé en ce qu'il est éventuellement suivi par un tannage de surface. 14. Procédé selon la revendication 13, 20 caractérisé en ce que le tannage de surface est effectué par une solution de periodate de sodium. 15. Procédé selon la revendication 13, caractérisé en ce que le tannage de surface est effectué par une solution de di- ou polyaldéhyde. 16. Procédé selon la revendication 14, caractérisé en ce que le tannage s'effectue avec une solution de periodate de sodium dont la concentration est comprise entre 10-1 et 10-4 M, à un pH compris entre 5 et 8, pendant 3 à 20 heures. 17. Procédé selon la revendication 15, caractérisé en ce que le tannage s'effectue avec une solution de di- ou polyaldéhyde dont la concentration est comprise entre 0,1 et 0,001 M, à un pH compris entre 5 et 8, pendant 3 à 20 heures. 18. Application des solutions collagéniques traitées par le procédé selon la revendication I à la préparation de poudres, de fibres, de billes ou de films. 19. Gel de collagène à la stabilité et aux caractéristiques mécaniques améliorées, caractérisé en ce qu'il est obtenu par application du procédé selon l'une des revendications 1 à 3, 5 à 7 et 9 à 17. 20. Collagène réticulé se présentant sous forme de films ou de poudres à la stabilité et aux caractéristiques mécaniques améliorées, caractérisé en ce qu'il a été soumis au traitement selon l'une quelconque des 10 revendications 1, 4 et 8 à 12. 21. Gel de collagène présentant des groupements réactifs utilisables pour un couplage ultérieur, caractérisé en ce qu'il est obtenu par application du procédé selon l'une quelconque des revendications 1 à 3, 5 à 15 7 et 13 à 17. 22. Collagène sous forme de films ou de poudres présentant en surface des groupements réactifs utilisables pour un couplage ultérieur, caractérisé en ce qu'il est obtenu par application du procédé selon l'une 20 quelconque des revendications 1, 4 et 8. 23. Gel de collagène selon la revendication 21, caractérisé en ce que les groupements réactifs sont couplés avec des prc.. ines, fibronectine, facteurs de croissance, glycosaminoglycane, enzymes, agents bactéricides ou 25 bactériostatiques, antibiotiques ou autre produit autorisant une meilleure biocompatibilité et une plus grande résistance à la biodégradation. 24. Collagène sous forme de films ou de poudres selon la revendication 22, caractérisé en ce que les 30 groupements réactifs sont couplés avec des molécules biologiquement actives telles que définies dans la revendication 23.